(57)【特許請求の範囲】
【請求項１】
少なくとも顔料と水溶性有機溶媒と界面活性剤と水とからなり、
ａ）前記顔料の表面が親水基で修飾された自己分散型顔料であり、
ｂ）前記界面活性剤がノニオン系界面活性剤であり、
ｃ）前記ノニオン系界面活性剤がフッ素系界面活性剤であり、そして、表面張力が２５ｍＮ／ｍ以上であり、
ステキヒトサイズ度が３０秒以下の普通紙上に２μｌ滴下した時の１０秒後の動的接触角が５０．０°〜７１．１°であり、且つ、その後の動的接触角の時間変化率が０．１７°／秒〜０．８°／秒であり、インクジェット記録液に用いられる着色剤は、インクジェット記録液の重量に対して、０．５〜１０重量％であり、水溶性有機溶媒を複数混合して使用していることを特徴とするインクジェット記録用インク組成物。
【請求項２】
少なくとも顔料と水溶性有機溶媒と界面活性剤と水とからなり、
ａ）前記顔料の表面が親水基で修飾された自己分散型顔料であり、
ｂ）前記界面活性剤がノニオン系界面活性剤であり、
ｄ）前記ノニオン系界面活性剤がアセチレングリコール系界面活性剤であり、そして、表面張力が３５〜４５ｍＮ／ｍであり、
ステキヒトサイズ度が３０秒以下の普通紙上に２μｌ滴下した時の１０秒後の動的接触角が５０．０°〜７１．１°であり、且つ、その後の動的接触角の時間変化率が０．１７°／秒〜０．８°／秒であり、インクジェット記録液に用いられる着色剤は、インクジェット記録液の重量に対して、０．５〜１０重量％であり、水溶性有機溶媒を複数混合して使用していることを特徴とするインクジェット記録用インク組成物。
【請求項３】
少なくとも顔料と水溶性有機溶媒と界面活性剤と水とからなり、
ａ）前記顔料の表面が親水基で修飾された自己分散型顔料であり、
ｂ）前記界面活性剤がノニオン系界面活性剤であり、
ｅ）前記ノニオン系界面活性剤がポリオキシアルキレンエーテル系界面活性剤であり、そして、表面張力が３０〜５０ｍＮ／ｍであり、
ステキヒトサイズ度が３０秒以下の普通紙上に２μｌ滴下した時の１０秒後の動的接触角が５０．０°〜７１．１°であり、且つ、その後の動的接触角の時間変化率が０．１７°／秒〜０．８°／秒であり、インクジェット記録液に用いられる着色剤は、インクジェット記録液の重量に対して、０．５〜１０重量％であり、水溶性有機溶媒を複数混合して使用していることを特徴とするインクジェット記録用インク組成物。
【発明の詳細な説明】
【０００１】
【発明の属する技術分野】
本発明は、インクジェット記録用インク組成物であり、インクを力学的および熱エネルギーを用いて吐出、飛翔させ被記録材に対して記録を行うインクジェット記録において使用する水性インクに関する。
【０００２】
【従来の技術】
ノズル、スリットあるいは多孔質フィルム等から、液体インクを吐出し、紙、布、フィルム等に記録を行う、いわゆるインクジェット方式のプリンターは、小型で、安価、静粛性等種々の利点があり、黒色の単色またはフルカラーのプリンターとして多く市販されている。中でも、圧電素子を用いたいわゆるピエゾインクジェット方式や、熱エネルギーを作用させて液滴を形成し記録を行う、いわゆる熱インクジェット方式は、高速印字、高解像度が得られるなど多くの利点を有している。
【０００３】
従来からインクジェット記録方式に一般的に用いられている水溶性染料を用いたインクは、耐水性、耐光性に問題があった。それに対し、顔料を用いたインクは、耐水性、耐光性に優れ、しかも、高濃度で滲みのない画質を得ることができることから、非常に有望であり、近年、多くの提案がなされ、実用化されている。
【０００４】
例えば、特開昭５６−１４７８７１号公報においては、顔料、高分子分散剤および非イオン性界面活性剤を含有する水性媒体からなる記録液が提案されている。また、米国特許第５０８５６９８号、第５２２１３３４号においては、ブロックコポリマーを顔料の分散剤として用いることが提案されている。さらに、同第５１７２１３３号においては、特定の顔料、水溶性樹脂、溶媒を用いることが提案されている。
【０００５】
特開平６−９２００８号公報では、サイジングされた紙に対して滴下５秒後のインクの接触角が４０度以下であり、少なくともアセチレングリコールを含むインクを用いることが提案されている。
【０００６】
特開２０００−１４４０２８号公報では、普通紙上での動的接触角の時間変化率が、０．５〜３．５度／秒である顔料インクを提案している。
【０００７】
【発明が解決しようとする課題】
発明者らが実際に検討したところによると、顔料インク組成物は非コート紙の中でもサイズ度の低いすなわち浸透性の高い紙に印刷した場合に、印字濃度が低いあるいは濃度の均一性が損なわれる、すなわち濃度ムラが発生するという問題を生じることが明らかとなった。
【０００８】
本発明は、従来技術の問題を解決するものであり、普通紙に印字した場合に光学濃度が高く、濃度ムラやにじみを生じない、吐出安定性に優れた顔料を含有するインクジェット記録用インク組成物を提供することを目的とする。
【０００９】
【課題を解決するための手段】
上記課題を解決するために、発明者らが鋭意検討を重ねた結果、本発明を見出したものであり、本発明は、少なくとも顔料と水溶性有機溶媒と界面活性剤と水とからなり、
ａ）前記顔料の表面が親水基で修飾された自己分散型顔料であり、
ｂ）前記界面活性剤がノニオン系界面活性剤であり、
ｃ）前記ノニオン系界面活性剤がフッ素系界面活性剤であり、そして、表面張力が２５ｍＮ／ｍ以上であり、
ステキヒトサイズ度が３０秒以下の普通紙上に２μｌ滴下した時の１０秒後の動的接触角が５０．０°〜７１．１°であり、且つ、その後の動的接触角の時間変化率が０．１７°／秒〜０．８°／秒であり、インクジェット記録液に用いられる着色剤は、インクジェット記録液の重量に対して、０．５〜１０重量％であり、水溶性有機溶媒を複数混合して使用していることを特徴とするインクジェット記録用インク組成物である。
【００１０】
これにより、高濃度でかつ均一な印字物を得ることができる。
【００１５】
イオン系界面活性剤を用いると顔料の分散状態に影響を与え、凝集・沈降を生じる場合があるが、本発明ではノニオン系界面活性剤を使用しており、顔料の分散状態を維持したまま表面張力の調整が可能になる。
【００１７】
フッ素系界面活性剤は表面張力を下げる能力は高いが、２５ｍＮ／ｍ未満にするとにじみ易くなる。本発明により、にじみが生じることを少なくすることができる。
【００１８】
そして、本発明は、少なくとも顔料と水溶性有機溶媒と界面活性剤と水とからなり、
ａ）前記顔料の表面が親水基で修飾された自己分散型顔料であり、
ｂ）前記界面活性剤がノニオン系界面活性剤であり、
ｄ）前記ノニオン系界面活性剤がアセチレングリコール系界面活性剤であり、そして、表面張力が３５〜４５ｍＮ／ｍであり、
ステキヒトサイズ度が３０秒以下の普通紙上に２μｌ滴下した時の１０秒後の動的接触角が５０．０°〜７１．１°であり、且つ、その後の動的接触角の時間変化率が０．１７°／秒〜０．８°／秒であり、インクジェット記録液に用いられる着色剤は、インクジェット記録液の重量に対して、０．５〜１０重量％であり、水溶性有機溶媒を複数混合して使用していることを特徴とするインクジェット記録用インク組成物である。
【００１９】
アセチレングリコール系界面活性剤を使用した場合、表面張力が３５ｍＮ／ｍ未満ではにじみが発生し、４５ｍＮ／ｍより大きいと吐出性が悪化するが、本発明では、このようなことを生じさせにくくすることができる。
【００２０】
更に、本発明は、少なくとも顔料と水溶性有機溶媒と界面活性剤と水とからなり、
ａ）前記顔料の表面が親水基で修飾された自己分散型顔料であり、
ｂ）前記界面活性剤がノニオン系界面活性剤であり、
ｅ）前記ノニオン系界面活性剤がポリオキシアルキレンエーテル系界面活性剤であり、そして、表面張力が３０〜５０ｍＮ／ｍであり、
ステキヒトサイズ度が３０秒以下の普通紙上に２μｌ滴下した時の１０秒後の動的接触角が５０．０°〜７１．１°であり、且つ、その後の動的接触角の時間変化率が０．１７°／秒〜０．８°／秒であり、インクジェット記録液に用いられる着色剤は、インクジェット記録液の重量に対して、０．５〜１０重量％であり、水溶性有機溶媒を複数混合して使用していることを特徴とするインクジェット記録用インク組成物である。
【００２１】
ポリオキシアルキレンエーテル系界面活性剤を使用した場合、表面張力が３０ｍＮ／ｍ未満ではにじみが発生し、５０ｍＮ／ｍより大きいと吐出性が悪化するが、本発明では、このようなことを生じさせにくくすることができる。
【００２２】
【発明の実施の形態】
本発明の実施の形態を説明する。
本発明のインクジェット記録用インク組成物は、顔料、水溶性有機溶媒、界面活性剤および水を必須成分とし、ステキヒストサイズ度が３０秒以下の普通紙上に２μｌ（ミクロンリットル）滴下した時の１０秒後の動的接触角が５０．０°以上であり、且つ、その後の動的接触角の時間変化率が０．８°／秒以下である。なお、水溶性樹脂、その他添加剤を含有することができる。
【００２３】
顔料としては、主溶媒である水との親和性が良いものであれば使用でき、例えば、カーボンブラック類、アゾレーキ、不溶性アゾ顔料、総合アゾ顔料、キレートアゾ顔料等のアゾ顔料やフタロシアニン顔料、キナクリドン顔料、ベレリン、及びベレリン顔料、アントラキノン顔料、ジオキサジン顔料等の有機顔料やアニリンブラック等を挙げることができる。その他、水に自己分散可能な顔料を使用することができる。水に自己分散可能な顔料とは、顔料表面に親水性基を数多く有し、高分子分散剤の存在がなくても、安定に分散する顔料のことである。具体的には、通常のいわゆる顔料に対して、酸・塩基処理、カップリング剤処理、ポリマーグラフト処理、プラズマ処理、酸化／還元処理等の表面改質処理等を施すことにより、水に自己分散可能な顔料を得ることができる。水に自己分散可能な顔料としては、上記のように顔料に対して表面改質処理を施した顔料の他、キャボット社製のＣａｂ−ｏ−ｊｅｔ−２００、Ｃａｂ−ｏ−ｊｅｔ−３００、ＩＪＸ−５５、オリエント化学社製のＢｏｎｊｅｔ  Ｂｌａｃｋ  ＣＷ−１、Ｂｏｎｊｅｔ  Ｂｌａｃｋ  ＣＷ−２や、日本触媒社から販売されている顔料等の市販の顔料を用いることができる。
【００２４】
水に自己分散可能な顔料の表面に存在する可溶化基は、ノニオン性、カチオン性、アニオン性のいずれであってもよいが、主にスルホン酸、カルボン酸、水酸基、リン酸が望ましい。スルホン酸、カルボン酸、リン酸の場合、そのまま遊離酸の状態でも用いることが可能であるが、水溶性を高めるために、塩基性物質との塩の状態で使用することが好ましい。これらの重合体と塩を形成する塩基性物質としては、ナトリウム、カリウム、リチウム等のアルカリ金属類、モノメチルアミン、ジメチルアミン、トリエチルアミン等の脂肪族アミン類、モノメタノールアミン、モノエタノールアミン、ジエタノールアミン、トリエタノールアミン、ジイソプロパノールアミン等のアルコールアミン類、アンモニア等を挙げることができる。これらの中でも、ナトリウム、カリウム、リチウム等のアルカリ金属類の塩基性化合物が好ましく使用される。これは、アルカリ金属類の塩基性化合物が強電解質であり、酸性基の解離を促進する効果が大きいためと考えられる。
【００２５】
本発明のインクジェット記録液に用いられる着色剤は、インクジェット記録液の重量に対して、０．５〜１０重量％が好ましく、１〜５重量％がより好ましい。着色材の量が、０．５重量％未満となると、十分な画像濃度が得られなくなり、１０重量％を超えるとインクの吐出性が悪化する場合がある。
【００２６】
次に、本発明におけるインクには、インクを所望の物性にするため、インクの乾燥を防止するため、また、溶解安定性を向上させるため等の目的で、下記水溶性有機溶媒を複数混合して使用してもよい。すなわち、エチレングリコール、ジエチレングリコール、トリエチレングリコール、ポリエチレングリコール、プロピレングリコール、ポリプロピレングリコール、１，５−ペンタンジオール、１，６−へキサンジオール、グリセリン、１，２，６−へキサントリオール、１、２，４−ブタントリオール、１，２，３−ブタントリオール、ぺトリオール等の多価アルコ−ル類、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、テトラエチレングリコールモノメチルエーテル、プロピレングリコールモノエチルエ−テル等の多価アルコールアルキルエーテル類、エチレングリコールモノフェニルエーテル、エチレングリコールモノベンジルエーテル等の多価アルコールアリールエーテル類、Ｎ−メチル−２−ピロリドン、Ｎ−ヒドロキシエチル−２−ピロリドン、２−ピロリドン、１，３−ジメチルイミダゾリジノン、ε−カプロラクタム等の含窒素複素環化合物、ホルムアミド、Ｎ−メチルホルムアミド、ホルムアミド、Ｎ，Ｎ−ジメチルホルムアミド等のアミド類、モノエタノールアミン、ジエタノールアミン、トリエタノールアミン、モノエチルアミン、ジエチルアミン、トリエチルアミン等のアミン類、ジメチルスルホキシド、スルホラン、チオジエタノール、エチレン尿素、尿素等の含硫黄化合物類、プロピレンカーボネート、炭酸エチレン、γ−ブチロラクトン等を単独または複数混合して用いことができる。
【００２７】
本発明に用いることができる高分子分散剤あるいは結着剤は、ゼラチン、アルブミン、カゼイン等のたんぱく質、アラビアゴム等の天然ゴム類、サボニン等のグルコシド類、リグニンスルホン酸塩、セラック等の天然高分子、ポリアクリル酸塩、ポリメタクリル酸塩、スチレン−アクリル酸共重合体及びその塩、ビニルナフタレン−アクリル酸共重合体及びその塩、及びその塩、スチレン−マレイン酸−アクリル酸アルキルエステル共重合体及びその塩、ビニルナフタレン−マレイン酸共重合体及びその塩、スチレン−メタクリル酸−アクリル酸アルキルエステル共重合体及びその塩、β−ナフタレンスルホン酸ホルマリン縮合物のナトリウム塩、リン酸塩等の陰イオン性高分子、ポリビニルアルコール、ポリビニルポロリドン等の非イオン性高分子、さらには、アクリロニトリル、酢酸ビニル、アクリルアミド、塩化ビニル、塩化ビニリデン、エチレン、ヒドロキシエチルアクリレート、グリシジルメタクリレート等のモノマーが共重合されていても良い。これらは、単独あるいは複数の組合せで添加しても良い。
【００２８】
また、プロキセル等の防腐剤、防かび剤、ｐＨ調整剤、溶解助剤、酸化防止剤等の添加剤を含有させることも可能である。
【００２９】
以下に本発明を実施例により具体的に説明するが、本発明はその要旨をこえない限り以下の実施例に限定されるものではない。
【００３０】
顔料分散液の調製を説明する。
（ａ）顔料分散液１の調製
スチレンーアクリル酸共重合体樹脂                    ４．０重量部
（重量平均分子量＝７５００、酸価＝２００）
トリエタノールアミン                                ２．７重量部
イソプロピルアルコール                              ０．４重量部
イオン交換水                                        ７２．９重量部
上記成分を７０℃の加温下で完全に溶解させた。次にカーボンブラック（ＭＡ１００、三菱化学製）２０重量部を前記溶液に加え、プレミキシングを行った後、ボールミル（ジルコニウムビーズ充填率＝５０％、ビーズ径＝０．５ｍｍ）でカーボンブラックの平均粒子径が１５０ｎｍになるまで分散を行い、１．２μｍのフィルターを通し、顔料分散液１を得た。なお、粒子径の測定にはマイクロトラックＵＰＡ（日機装社製）を使用した。
【００３１】
（ｂ）顔料分散液２の調製
前記顔料分散液１の調製と同一組成、同一条件で分散を行い、カーボンブラックの平均粒子径が６５ｎｍの顔料分散液２を得た。
【００３２】
（ｃ）顔料分散液３の調製
前記顔料分散液１の調製と同一組成、同一条件で分散を行い、カーボンブラックの平均粒子径が３００ｎｍの顔料分散液３を得た。
【００３３】
（ｄ）顔料分散液４の調製
前記顔料分散液１の調製と同一組成、同一条件で分散を行い、カーボンブラックの平均粒子径が５０ｎｍの顔料分散液４を得た。
【００３４】
実施例１を説明する。以下の成分を加えることにより、実施例１のインクジェット記録用インク組成物を調製した。
顔料分散液１                            ２５．０重量部
Ｎ−メチル―２―ピロリドン                ６．０重量部
プロピレングリコール                      ４．０重量部
イソプロピルアルコール                    ０．５重量部
ノニオン系界面活性剤                      ０．１重量部
（エアープロダクト社製  サーフィノール１０４Ｅ）
ポリエチレングリコール  ４００            ５．０重量部
イオン交換水                                      残部
【００３５】
実施例２を説明する。以下の成分を加えることにより、実施例２のインクジェット記録用インク組成物を調製した。
顔料分散液２                            ２５．０重量部
Ｎ−メチル―２―ピロリドン                ６．０重量部
プロピレングリコール                      ４．０重量部
イソプロピルアルコール                    ０．５重量部
ノニオン系界面活性剤                      ０．１重量部
（エアープロダクト社製  サーフィノール１０４Ｅ）
ポリエチレングリコール  ４００            ５．０重量部
イオン交換水                                      残部
【００３６】
実施例３を説明する。
以下の成分を加えることにより、実施例３のインクジェット記録用インク組成物を調製した。
ＣＡＢ−Ｏ−ＪＥＴ３００                ３３．３重量部
Ｎ−メチル―２―ピロリドン                ６．０重量部
プロピレングリコール                      ４．０重量部
イソプロピルアルコール                    ０．５重量部
ノニオン系界面活性剤                      ０．１重量部
（エアープロダクト社製  サーフィノール１０４Ｅ）
ポリエチレングリコール  ４００            ５．０重量部
イオン交換水                                      残部
【００３７】
実施例４を説明する。以下の成分を加えることにより、実施例４のインクジェット記録用インク組成物を調製した。
顔料分散液１                            ２５．０重量部
Ｎ−メチル―２―ピロリドン                ６．０重量部
プロピレングリコール                      ４．０重量部
ポリエチレングリコール  ４００            ５．０重量部
フッ素系界面活性剤                      ０．０１重量部
（旭硝子社製  サーフロンＳ−１１１）
イオン交換水                                      残部
【００３８】
実施例５を説明する。以下の成分を加えることにより、実施例５のインクジェット記録用インク組成物を調製した。
顔料分散液１                            ２５．０重量部
Ｎ−メチル―２―ピロリドン                ６．０重量部
プロピレングリコール                      ４．０重量部
ポリエチレングリコール  ４００            ５．０重量部
フッ素系界面活性剤                      ０．０３重量部
（旭硝子社製  サーフロンＳ−１１１）
イオン交換水                                      残部
【００３９】
実施例６を説明する。以下の成分を加えることにより、実施例６のインクジェット記録用インク組成物を調製した。
顔料分散液１                            ２５．０重量部
Ｎ−メチル―２―ピロリドン                ６．０重量部
プロピレングリコール                      ４．０重量部
ポリエチレングリコール  ４００            ５．０重量部
アセチレングリコール系界面活性剤          ０．１重量部
（エアープロダクツ社製  サーフィノール１０４Ｅ）
イオン交換水                                      残部
【００４０】
実施例７を説明する。以下の成分を加えることにより、実施例７のインクジェット記録用インク組成物を調製した。
顔料分散液１                            ２５．０重量部
Ｎ−メチル―２―ピロリドン                ６．０重量部
プロピレングリコール                      ４．０重量部
イソプロピルアルコール                    ０．５重量部
ポリエチレングリコール  ４００            ５．０重量部
アセチレングリコール系界面活性剤          ０．１重量部
（エアープロダクツ社製  サーフィノール４４０）
イオン交換水                                      残部
【００４１】
参考実施例８を説明する。以下の成分を加えることにより、参考実施例８のインクジェット記録用インク組成物を調製した。
顔料分散液１                              ２５．０重量部
Ｎ−メチル−２−ピロリドン                  ６．０重量部
プロピレングリコール                        ４．０重量部
ポリエチレングリコール４００                ５．０重量部
ポリオキシアルキレンエーテル系界面活性剤    ０．３重量部
（ユニオンカーバイド社製  Ｔｅｒｇｉｔｏｌ  １５−Ｓ−３０）
イオン交換水                                        残部
【００４２】
実施例９を説明する。以下の成分を加えることにより、実施例９のインクジェット記録用インク組成物を調製した。
顔料分散液１                            ２５．０重量部
Ｎ−メチル―２―ピロリドン                ６．０重量部
プロピレングリコール                      ４．０重量部
ポリエチレングリコール  ４００            ５．０重量部
ポリオキシアルキレンエーテル系界面活性剤  ０．３重量部
（ユニオンカーバイド社製  Ｔｅｒｇｉｔｏｌ  １５−Ｓ−２０）
イオン交換水                                      残部
【００４３】
比較例１を説明する。以下の成分を加えることにより、比較例１のインクジェット記録用インク組成物を調製した。
顔料分散液１                            ２５．０重量部
Ｎ−メチル―２―ピロリドン                ８．０重量部
プロピレングリコール                      ６．０重量部
イソプロピルアルコール                    ２．０重量部
ポリエチレングリコール  ４００            ５．０重量部
ノニオン系界面活性剤                      ０．１重量部
（エアープロダクト社製  サーフィノール１０４Ｅ）
イオン交換水                                      残部
【００４４】
比較例２を説明する。以下の成分を加えることにより、比較例２のインクジェット記録用インク組成物を調製した。
顔料分散液１                            ２５．０重量部
Ｎ−メチル―２―ピロリドン              １０．０重量部
プロピレングリコール                      ６．０重量部
イソプロピルアルコール                    ０．５重量部
ポリエチレングリコール  ４００            ５．０重量部
ノニオン系界面活性剤                      ０．１重量部
（エアープロダクト社製  サーフィノール１０４Ｅ）
イオン交換水                                      残部
【００４５】
比較例３を説明する。以下の成分を加えることにより、比較例３のインクジェット記録用インク組成物を調製した。
顔料分散液１                            ２５．０重量部
Ｎ−メチル―２―ピロリドン                ６．０重量部
プロピレングリコール                      ４．０重量部
ポリビニルピロリドン                      ３．０重量部
ノニオン系界面活性剤                      ０．１重量部
（エアープロダクト社製  サーフィノール１０４Ｅ）
イオン交換水                                      残部
【００４６】
比較例４を説明する。以下の成分を加えることにより、比較例４のインクジェット記録用インク組成物を調製した。
顔料分散液３                            ２５．０重量部
Ｎ−メチル―２―ピロリドン                ６．０重量部
プロピレングリコール                      ４．０重量部
イソプロピルアルコール                    ０．５重量部
ノニオン系界面活性剤                      ０．１重量部
（エアープロダクト社製  サーフィノール１０４Ｅ）
ポリエチレングリコール  ４００            ５．０重量部
イオン交換水                                      残部
【００４７】
比較例５を説明する。以下の成分を加えることにより、比較例５のインクジェット記録用インク組成物を調製した。
顔料分散液４                            ２５．０重量部
Ｎ−メチル―２―ピロリドン                ６．０重量部
プロピレングリコール                      ４．０重量部
イソプロピルアルコール                    ０．５重量部
ノニオン系界面活性剤                      ０．１重量部
（エアープロダクト社製  サーフィノール１０４Ｅ）
ポリエチレングリコール  ４００            ５．０重量部
イオン交換水                                      残部
【００４８】
比較例６を説明する。以下の成分を加えることにより、比較例６のインクジェット記録用インク組成物を調製した。
顔料分散液１                            ２５．０重量部
Ｎ−メチル―２―ピロリドン                ６．０重量部
プロピレングリコール                      ４．０重量部
ポリエチレングリコール  ４００            ５．０重量部
フッ素系界面活性剤                      ０．０５重量部
（旭硝子社製  サーフロンＳ−１１１）
イオン交換水                                      残部
【００４９】
比較例７を説明する。以下の成分を加えることにより、比較例７のインクジェット記録用インク組成物を調製した。
顔料分散液１                            ２５．０重量部
Ｎ−メチル―２―ピロリドン                ６．０重量部
プロピレングリコール                      ４．０重量部
ポリエチレングリコール  ４００            ５．０重量部
アセチレングリコール系界面活性剤        ０．０２重量部
（エアープロダクト社製  サーフィノール１０４Ｅ）
イオン交換水                                      残部
【００５０】
比較例８を説明する。以下の成分を加えることにより、比較例８のインクジェット記録用インク組成物を調製した。
顔料分散液１                            ２５．０重量部
Ｎ−メチル―２―ピロリドン                ６．０重量部
プロピレングリコール                      ４．０重量部
ポリエチレングリコール  ４００            ５．０重量部
アセチレングリコール系界面活性剤          ０．７重量部
（エアープロダクト社製  サーフィノール４６５）
イオン交換水                                      残部
【００５１】
比較例９を説明する。以下の成分を加えることにより、比較例９のインクジェット記録用インク組成物を調製した。
顔料分散液１                            ２５．０重量部
Ｎ−メチル―２―ピロリドン                ６．０重量部
プロピレングリコール                      ４．０重量部
ポリエチレングリコール  ４００            ５．０重量部
ポリオキシアルキレンエーテル系界面活性剤  ０．２重量部
（ユニオンカーバイド社製  Ｔｅｒｇｉｔｏｌ  １５−Ｓ−４０）
イオン交換水                                      残部
【００５２】
比較例１０を説明する。以下の成分を加えることにより、比較例１０のインクジェット記録用インク組成物を調製した。
顔料分散液１                            ２５．０重量部
Ｎ−メチル―２―ピロリドン                ６．０重量部
プロピレングリコール                      ４．０重量部
ポリエチレングリコール  ４００            ５．０重量部
ポリオキシアルキレンエーテル系界面活性剤  ０．３重量部
（ユニオンカーバイド社製  Ｔｅｒｇｉｔｏｌ  １５−Ｓ−１５）
イオン交換水                                      残部
【００５３】
実施例１〜７、参考実施例８、実施例９及び比較例１〜１０のインクジェット記録用インク組成物の特性及び評価を以下のように行い、その結果を図１に示す。なお、特性の測定は、以下のように行った。
（ａ）動的接触角の測定
動的接触角は、ＤＡＴ  １１００（ＦＩＢＲＯ  ｓｙｓｔｅｍ  ａｂ社製）を使用し、Ｂｒｉｇｈｔ  Ｗｈｉｔｅ  Ｐａｐｅｒ（ヒューレーットパッカード社製）上に２μｌのインクを滴下し測定を行った。
（ｂ）表面張力の測定
表面張力は、ＣＢＶＰ−Ａ３（協和界面科学製）を使用し、２５℃で測定を行った。
【００５４】
前記のようにして得られた各インクジェット記録用インク組成物を用いて、ＤｅｓｋＪｅｔ  ８１５Ｃ（ヒューレーットパッカード社製）インクジェットプリンターを使用して、Ｂｒｉｇｈｔ  Ｗｈｉｔｅ  Ｐａｐｅｒ上に記録を行った。
（１）印字濃度の測定
各インクジェット記録用インクを用いて２ｃｍ×２ｃｍのベタ画像を形成し、２時間放置後、ベタ画像の中心部の光学濃度を、分光測色濃度計Ｘ−Ｒｉｔｅ９３８（日本平版機材製）にて測定し、その濃度が１．２５以上のものを「○」、濃度が１．１５以上１．２５未満のものを「△」、濃度が１．１５未満のものを「×」で表した。
（２）濃度の均一性
各インクジェット記録用インクを用いて２ｃｍ×２ｃｍのベタ画像を形成し、２時間放置後、ベタ画像の濃度の均一性について目視で評価した。目視で均一であると判断できるものを「○」、ベタ画像内に濃度ムラがあるものは「×」で表した。
（３）にじみ
各インクジェット記録用インクを用いて２ｃｍ×２ｃｍのベタ画像を形成し、２時間放置後、ベタ画像のエッジ部分を１０倍のルーペを用いて目視で評価した。エッジ部分がシャープなものを「○」、にじみがあるものを「×」で表した。
（４）吐出安定性
各インクジェット記録用インク組成物を用いて印字率６０％のベタ画像を１０枚連続で印字し、その間のバンディングや印字のかすれを目視で評価した。バンディングやかすれの発生しなかったものを「○」、バンディングもしくは印字のかすれが観察されたものを「×」で表した。
【００５５】
図１の測定及び評価結果をみると、実施例１〜７、参考実施例８、実施例９のインクジェット記録用インク組成物は、比較例１〜１０と比べて、印刷濃度、均一性、にじみ及び吐出安定性に優れているのがわかる。これは、実施例１〜７、参考実施例８、実施例９のインクジェット記録用インク組成物が、ステキヒトサイズ度が３０秒以下の普通紙上に２μｌ滴下した時の１０秒後の動的接触角が５０．０°以上であり、且つ、その後の動的接触角の時間変化率が０．８°／秒以下であることによるものである。
【００５６】
【発明の効果】
本発明によれば、普通紙に印字した場合に光学濃度が高く、濃度ムラやにじみを生じない、吐出安定性に優れた顔料を含有するインクジェット記録用インク組成物を得ることができる。
【図面の簡単な説明】
【図１】  実施例及び比較例のインクジェット記録用インク組成物の特性及び評価を説明する図表。
【図１】
0004603756.tif 000002